(57)【要約】【課題】土壌への同質化が容易で、物理的強度が高く、焼却しても有毒ガスの発生しない網目を有する建築工事用ネットを安価に提供することを目的とする。【解決手段】主要部が針葉樹クラフトパルプを主原料とする原紙からなる紙ひもから構成された建築工事用ネットであり、坪量は２０〜８０ｇ／ｍ２，原紙は円網抄紙機により抄造され、ＪＩＳ  Ｐ  ８１１３の引張強さの縦／横比が５〜１５であるものが得られる。又湿潤紙力増強剤を含有させることもできる。【選択図】      図５
2004183417.tif 000002
【特許請求の範囲】
【請求項１】
針葉樹クラフトパルプを主原料とする原紙からなる紙ひもから構成されることを特徴とする建築工事用ネット。
【請求項２】
前記原紙の坪量が２０〜８０ｇ／ｍ２であることを特徴とする請求項１に記載の建築工事用ネット。
【請求項３】
前記原紙が円網抄紙機により抄造されたものであることを特徴とする請求項１乃至請求項２のいずれかに記載の建築工事用ネット。
【請求項４】
前記原紙のＪＩＳ  Ｐ  ８１１３により測定された引張り強さの縦／横比が、５〜１５であることを特徴とする請求項１乃至請求項３のいずれかに記載の建築工事用ネット。
【請求項５】
前記ネットが無結節網から構成されることを特徴とする請求項１乃至請求項４のいずれかに記載の建築工事用ネット。
【請求項６】
前記原紙に湿潤紙力増強剤が含有されていることを特徴とする請求項１乃至請求項５のいずれかに記載の建築工事用ネット。
【請求項７】
前記湿潤紙力増強剤が、ポリアミドエピクロルヒドリン樹脂、エポキシ系樹脂、メラミン系樹脂、尿素系樹脂、ジアルデヒド澱粉、ポリアクリルアミド及びポリエチレンイミンから選択された少なくとも１種からなることを特徴とする請求項６に記載の建築工事用ネット。
【発明の詳細な説明】
【０００１】
【発明の属する技術分野】
本発明は、紙ひもを編網した建築工事用ネットに関する。本発明に係る建築工事用ネットには、低層住宅用ネットおよび高層住宅用ネットが含まれる。
本発明において、低層住宅用ネットとは、主として、低層住宅等建築工事現場における足場等の仮設構造物の外側構面に設けられるものであって、人間、ゴミ、埃または工事もしくは建築用小部材等が、作業側から足場の構面を超えて落下し、または飛散するのを防止するために用いられるものをいい、飛散防止用ネット等を含む。低層住宅とは、軒の高さ１０ｍ未満の木造および軽量鉄骨等の住宅に供する建築物をいう。
一方、高層建築用ネットとは、鉄筋あるいは鉄骨構造の高層建築用ネットであり、前記低層住宅用ネットを除いたものをいい、目的、機能は前記低層住宅用ネットに準ずる。
【０００２】
【従来の技術】
従来から建築工事用シートにはポリエステルやポリアミド繊維等の合成繊維から製織された繊維布帛に塩化ビニル樹脂をコーティングしたものが多く使用されている。しかしこの塩化ビニル樹脂を用いて加工したシート類は、廃棄に際して燃焼するとダイオキシン等の有害ガスが発生する問題があり、又塩酸も発生するので焼却炉を傷める等の問題がある。また土中廃棄しても、分解しがたく、しかも樹脂中に含有されている可塑剤が浸出し、地下を汚染する等の問題がある。
近時かかる問題を解決するために、生分解可能なシート類が提案されている。
以下生分解可能なシート類を含めて代表的なものを特許文献に記載する。
【０００３】
【特許文献】特開平１１−１８２０５２号公報
特開平２０００−８０７９９号公報
特開平２００１−３０３３８７号公報
特開平２００１−３０３３８８号公報
特開平２００１−３０３３９１号公報
特開平２００２−６９２９３号公報
特開平２００２−２７５７６１号公報
【０００４】
上記特許公報の記載内容について概略説明すれば、
特開平１１−１８２０５２号公報には住宅等建築工事現場の仮設構造物の外構面に設けられるものであって、メッシュシートの大部分を構成するメッシュ部及び縫い代を植物繊維のみで構成したもので、廃棄時に焼却してもダイオキシンの発生が殆どなく、地中埋設でバクテリアにより分解されるものである。
特開平２０００−８０７９９号公報に記載のものは、ポリオレフィン製繊維よりなるメッシュ状織編布の表面をアクリル系樹脂で被覆した建築工事用メッシュシートであり、高強力で、燃焼時に有害ガスが発生せず、耐寒性や防汚性も良好であるとされている。
特開平２００１−３０３３８７号公報記載のものは、ポリ乳酸繊維の織編物の片面に生分解性高分子化合物を付与してなる生分解性の建設工事用シートが記載されている。
特開平２００１−３０３３８８号公報記載のものは、ポリ乳酸繊維の織物で構成され、ポリ乳酸繊維の一部が難燃性ポリ乳酸繊維である生分解性の建設工事用メッシュシートが記載されている。
特開平２００１−３０３３９１号公報には、融点の差が１０℃以上の２種のポリエステル樹脂からなる生分解性のポリエステル繊維を製織してなる建築工事用シートが記載されている。
特開平２００２−６９２９３号公報には、ポリウレタン樹脂水性ディスパージョンと非ハロゲン有機燐酸エステルとオキサゾリン基含有水系架橋剤を配合した建築工事用メッシュシート用難燃剤が記載されている。
特開平２００２−２７５７６１号公報には、合成繊維フィラメント糸を用いたメッシュシートに水系アクリル変成ポリエステル系ポリウレタン樹脂を被覆加工した建築工事用メッシュシートが記載されている。
【０００５】
【発明が解決しようとする課題】
上記特許公報でも明らかなように、依然として生分解できないものや、生分解するにしてもポリ乳酸繊維の織編物やこれと生分解性高分子化合物の組合わせ、又はポリ乳酸繊維の一部が難燃性ポリ乳酸繊維としたもの、あるいはポリエステル繊維等を用いたもので、コストが若干高いものしか開示されていない。
【０００６】
【課題を解決するための手段】
本発明は上記の実状に鑑みてなされたもので、天然繊維、特に針葉樹クラフトパルプを主原料とする原紙を用いているので、生分解すなわち土中埋設でバクテリアにより容易に分解するようにし、かつこの原紙を用いて作製されたひも網状体を無結節網でネットに構成することにより、機械的強度も十分な建築工事用ネットを提供するものである。
以下特許請求の範囲に基づいて説明すれば、請求項１の発明は、針葉樹クラフトパルプを主原料とする原紙からなる紙ひもから構成されることを特徴とする建築工事用ネットであり、請求項２の発明は、前記原紙の坪量が２０〜８０ｇ／ｍ２であることを特徴とする請求項１に記載の建築工事用ネットであり、請求項３の発明は、前記原紙が円網抄紙機により抄造されたものであることを特徴とする請求項１乃至請求項２のいずれかに記載の建築工事用ネットであり、請求項４の発明は、前記原紙のＪＩＳ  Ｐ  ８１１３により測定された引張り強さの縦／横比が、５〜１５であることを特徴とする請求項１乃至請求項３のいずれかに記載の建築工事用ネットにして、請求項５の発明は、前記ネットが無結節網から構成されることを特徴とする請求項１乃至請求項４のいずれかに記載の建築工事用ネットであり、請求項６の発明は、前記原紙に湿潤紙力増強剤が含有されていることを特徴とする請求項１乃至請求項５のいずれかに記載の建築工事用ネットであり、請求項７の発明は、前記湿潤紙力増強剤が、ポリアミドエピクロルヒドリン樹脂、エポキシ系樹脂、メラミン系樹脂、尿素系樹脂、ジアルデヒド澱粉、ポリアクリルアミド及びポリエチレンイミンから選択された少なくとも１種からなることを特徴とする請求項６に記載の建築工事用ネットである。
【０００７】
以下本発明について詳細に説明する。
本発明を構成する原紙は、針葉樹クラフトパルプを主原料とする。当該クラフトパルプは晒クラフトパルプ（ＮＢＫＰ）でも、未晒クラフトパルプ（ＮＵＫＰ）であってもよいが、パルプ原料の少なくとも７０％以上が針葉樹となるよう原料調整することにより、紙紐に必要な引張り強度を維持することが出来る。
針葉樹クラフトパルプに混合する他のパルプとしては、広葉樹パルプ等の木材パルプ、マニラ麻パルプ、サイザル麻パルプ、亜麻パルプ、ケナフパルプ等の非木材パルプ、および紙の強度を損なわない範囲で古紙パルプを配合する事も出来る。
これらのパルプは、ビ−タ−等の叩解機による叩解処理を経て原紙用の原料に供される。
【０００８】
叩解処理の程度は、撚紙後の紙ひもから製造された網目を有する建築工事用ネットに使用する場合、具体的用途によって設定され、強度の高い紙ひもを得ようとする場合は叩解を進める必要がある。この場合、マニラ麻の配合率を高くするのも強度の高い紙ひもを得るのに有効である。
又、本発明で用いる原紙には、必要に応じて湿潤紙力増強剤、各種の填料、サイズ剤および歩留り向上剤等の添加剤を配合することも出来る。
特に、湿潤紙力増強剤は、本発明の紙ひも網状体から製造された建築工事用ネットに配合すると、ある程度の期間にわたって紙の強度劣化を防止するのに効果的である。この場合の、湿潤紙力増強剤は、特に限定されるものではないが、ポリアミドエピクロルヒドリン樹脂、エポキシ系樹脂、メラミン系樹脂、尿素系樹脂、ジアルデヒドデンプン、ポリアクリルアミド及びポリエチレンイミンから選択された少なくとも１種が本発明に好適に適用出来る。
又、サイズ剤としては、ロジン系のほかアルキルケテンダイマー、アルケニル無水コハク酸等の内添サイズ剤や各種の合成高分子型の表面サイズ剤が使用可能である。
更に又、歩溜まり向上剤は、抄紙機におけるパルプや填料のロスを少なくし製紙の収率向上のために添加され、例えばポリアクリルアミドを代表とする有機高分子系電解質や、硫酸アルミニウムを代表とする無機塩類が本発明で用いる原紙に適用可能である。
【０００９】
本発明を構成する原紙を製造するには、上記の原料を所定の割合で配合した抄紙原料のスラリ−を湿式抄紙機にて抄造することにより行われる。
本発明で用いる原紙を抄造する湿式抄紙機は、一般の抄紙技術に適用されている長網および円網抄紙機等特に限定されるものではないが、紙ひも網状体に必要な引張り強度を十分に確保するために円網抄紙機を使用することが好ましい。  本発明で用いる原紙の坪量は、２０〜８０ｇ／ｍ２であるのが好ましく、より好ましくは３０〜５０ｇ／ｍ２である。坪量が２０ｇ／ｍ２に満たないと撚紙時に切断しやすく、８０ｇ／ｍ２を超えると剛性が高くなって撚りにくくなり易い。
【００１０】
又、本発明を構成する原紙は、針葉樹クラフトパルプ１００  ％若しくは前記複数のパルプ成分の混抄紙からなる単層紙のほか、２ないし３層の抄き合わせ紙とした構成でも良い。本発明の原紙は、ＪＩＳ  Ｐ８１１３による常態での引張強さの縦／横比が５〜１５であることが好ましい。当該引張強さの縦／横比が５に満たないと、紙ひも製造の際、原紙の原反からテ−プ状にスリットする時に紙切れのおそれがり、一方、１５を超えて大きいとテ−プ状にスリットする時に縦方向に裂けるおそれがあるので好ましくない。
【００１１】
上記の工程によって得られた原紙は幅５〜５０ｍｍで巻長さが５００ｍ程度の巻き取りにスリット加工してテープ状に裁断し、撚糸機にセットして撚りをかけることにより紙ひもに加工される。本発明で使用する紙ひもは、コストの点から１本で使用するのが好ましいが、必要に応じ何本かを撚り合わせて使用しても良い。紙ひもの太さは特に限定がないが、  取扱いやすさからみて、直径が１〜１０ｍｍ位が好適である。
【００１２】
上記の工程で得られた紙ひもを使用して本発明の網目を有する生分解性建設建築工事用ネットを作成するには、編網機を用いて通常の網製造技術により、有結節網若しくは無結節網に編網すればよい。又、ネットのメッシュ状の組織には平織、綾織、模沙織、絽織、絡み織等も用いられる。
ネットのメッシュ状の組織は粗目を有し、建築工事用シートとしては目あき状態を示す空隙率が好ましくは１０〜６０％、メッシュシートの目付け量は、６０〜６００ｇ／ｍ２が好ましい。
【００１３】
【発明の実施の形態】
本発明の建築工事用ネットに適用可能な無結節網の事例を、図１〜７として挙げておく。すなわち、図１は貫通型と称され２子の網糸の子糸を互いに交叉させ、網糸とは連接部を貫通して直線的に伸びる構造を有し、図２は千鳥型で２子の網糸の子糸を２〜３回交叉させたもので、網糸はジグザグに伸びた構造を有し、図３は、亀甲型で２子の網糸の子糸を３〜４回交叉させたもので、網糸は連接部を経て直線的に伸びる構造を有し、図４はラッセル網と称され、いわゆる「レ−ス網」にてつくられた網地であり、図５はもじ網（普通もじ網）と称され縦糸を撚り合わせ、その間に横糸を通して網目としたもので、図６はもじ網（改良もじ網）と称され上記横糸を撚り合わせたものを用い、目ずれを小さくしたもので、図７は織網で糸を単純に交叉させたものである。
【００１４】
防炎性を要求される場合は、赤燐系難燃剤、窒素系難燃剤のほか、水酸化アルミニウム、水酸化マグネシウム、シリカ、水酸化カルシウム等を抄紙時に添加するか抄紙した後、ひもにした後もしくは網状物を形成したときに含浸させることにより容易に防炎性を付与することができる。
また、本発明の建築工事用ネットは、いずれも屋外で使用され、長期間日光に曝されるために高い耐候性が必要とされる。そのため下記に述べる紫外線吸収剤や光安定剤をネットに付与しておくことが好ましい。
本発明の建築工事用ネットに、当該紫外線吸収剤や光安定剤を付与するには、本発明を構成する原紙の原料にパルプと共に配合するか、抄紙後の原紙の表面に塗布又は含浸するか、或いは製撚後ひも状にした後含浸するか、或いはネットにした後含浸してもよい。
【００１５】
紫外線吸収剤の具体例としては、具体的には２−エチルヘキシル−２−シアノ−３，３’−ジフェニルアクリレート、エチル−２−シアノ−３，３’−ジフェニルアクリレート、オクチル−２−シアノ−３，３’−ジフェニルアクリレート等のシアノアクリレート系紫外線吸収剤、２，４−ジヒドロキシベンゾフェノン，２−ヒドロキシ−４−メトキシベンゾフェノン，２−ヒドロキシ−４−オクトキシベンゾフェノン等のベンゾフェノン系紫外線吸収剤、２−（２’−ヒドロキシ−５’−メチルフェニル）ベンゾトリアゾール、２−（２’−ヒドロキシ−５’−ｔ−オクチルフェニル）ベンゾトリアゾール等のベンゾトリアゾール系紫外線吸収剤、レゾルシノールモノベンゾエート、２，４−ジ−ｔ−ブチルフェニル−３’−５’−ジ−ｔ−ブチル−４’−ヒドロキシベンゾエート等のベンゾエート系紫外線吸収剤等が挙げられる。
【００１６】
ヒンダードアミン系光安定剤としては、ビス（２，２，６，６−テトラメチル−４−ピペリジル）セバケート、テトラキス（２，２，６，６−テトラメチル−４−ピペリジル）−１，２，３，４−ブタンテトラカルボキシレート、ビス（１，２，２，６，６−ペンタメチル−４−ピペリジル）・ジ（トリデシル）−１，２，３，４−ブタンテトラカルボキシレート、１−（２−ヒドロキシエチル）−２，２，６，６−テトラメチル−４−ピペリジノールとコハク酸ジエチルの重縮合物等が挙げられる。
【００１７】
また、本発明の建築工事用ネットに防音性を要求される場合は、原紙またはひもの中に防音剤として、金属若しくはその化合物からなる比重３以上の微粒子を配合することが好ましい。一般に工事現場から発生する音は重低音が多く、現場近辺の住民に不快感を与えることが多い。そのために重量音を吸収する重量の重いネットにすることにより当該重低音を低減できる。かかる金属若しくはその化合物としては、チタン、鉄、銅、亜鉛、銀、バリウム、ジルコニウム、マンガン、アンチモン、タングステン等の金属やその酸化物が本発明に使用できる。
【００１８】
かくして得られた建築工事用ネットは土中に埋設すれば、容易に分解して土に帰る。廃棄する場合は、燃焼しても有害ガスは発生せず、土中埋設で、一定の期間経過後分解して土に戻る。
【００１９】
以下、実施例により本発明をさらに詳細に説明する。
実施例１
国産の未晒クラフトパルプ（ＮＵＫＰ）を６０゜ＳＲに叩解して水性スラリ−を作成し、これにポリアミドエピクロルヒドリン樹脂からなる湿潤紙力増強剤（昭和高分子社製、商品名「ポリフィックス３０１」）を、該水性スラリ−に対して２  ％となるよう添加し製紙用原料を作成した。該原料を円網抄紙機に適用して、坪量３０ｇ／ｍ２の原紙を作成した。
得られた原紙の引張り強さをＪＩＳ  Ｐ８１１３に準じて測定したところ、縦方向が８．６Ｋｇ／１５ｍｍ、横方向が１．６Ｋｇ／１５ｍｍであって、縦／横比は５．４であった。
次いでこの原紙をボビンワインダ−にて幅４０ｍｍの細長いテ−プ状にスリット加工し、これを撚紙機にセットして２８回／３０ｃｍの撚りをかけて、直径が３ｍｍの紙ひもを作製した。この紙ひもの強度はＪＩＳ  Ｚ  １５１８による測定で１５Ｋｇであった。
この紙ひもを市販の編網機に供し、図５に示す本発明による普通もじ網からなる網状物の構造の生分解性建設建築工事用ネットを製作した。この場合、編み目を狭くし、メッシュに近い構造とすることもできる。
【００２０】
実施例２
ＮＵＫＰ８０重量％とマニラ麻パルプ２０重量％とを混合して６０゜ＳＲに叩解して水性スラリ−を作成した以外は、全て実施例１と同じ条件にて原紙を作成した。
得られた原紙の引張り強さをＪＩＳ  Ｐ８１１３に準じて測定したところ、縦方向が１１．８Ｋｇ／１５ｍｍ、横方向が２．１Ｋｇ／１５ｍｍであって、縦／横比は５．６であった。
この原紙を使用して、実施例１と同じ条件にて得られた紙ひもを市販の製織機に供し、図７に示す織網からなる無結節網の網状物を有する生分解性建設建築工事用ネットを作成した。この場合、編み目を狭くし、メッシュに近い構造とすることもできる。
【００２１】
実施例３
国産の未晒クラフトパルプ（ＮＵＫＰ）を５０゜ＳＲに叩解して水性スラリ−を作成し、これにポリアミドエピクロルヒドリン樹脂からなる湿潤紙力増強剤（昭和高分子社製、商品名「ポリフィックス３０１」）を、該水性スラリ−に対して２  ．５  ％となるよう添加し製紙用原料を作成した。該原料を円網抄紙機に適用して、坪量４１．５ｇ／ｍ２の原紙を作成した。
得られた原紙の引張り強さをＪＩＳ  Ｐ  ８１１３  に準じて測定したところ、縦方向が１３．１Ｋｇ／１５ｍｍ、横方向が１．９Ｋｇ／１５ｍｍであって、縦／横比は６．８であった。
この原紙を使用して、実施例１と同じ条件にて、図１に示す紙ひも網状体の構造の生分解性建設建築工事用ネットを作成した。編み目の空隙は用途に応じて選定ればよい。
【００２２】
比較例１
外国産の広葉樹からなる未晒クラフトパルプ（ＬＵＫＰ）６０重量％と未晒クラフトパルプ（ＮＵＫＰ）４０重量％との混合パルプを５５゜ＳＲに叩解して水性スラリ−を作成し、これにポリアミドエピクロルヒドリン樹脂からなる湿潤紙力増強剤（昭和高分子社製、商品名「ポリフィックス３０１」を、該水性スラリ−に対して２  ％となるよう添加し製紙用原料を作成した。該原料を長網抄紙機に適用して、坪量２６．９ｇ／ｍ２の原紙を作成した。
得られた原紙の引張り強さをＪＩＳ  Ｐ  ８１１３  に準じて測定したところ、縦方向が５．１Ｋｇ／１５ｍｍ、横方向が１．７Ｋｇ／１５ｍｍであって、縦／横比は３．０であった。
次いでこの原紙をボビンワインダ−にて幅４０ｍｍの細長いテ−プ状にスリット加工し、これを撚紙機にセットして２８回／３０ｃｍの撚りをかけて、直径が３ｍｍの紙ひもを作成したところ、頻繁に紙切れが生じ紙ひもの作成、延いては生分解性建設建築工事用ネットの作成が困難であった。
【００２３】
実施例１〜３により得られた本発明の建築工事用ネットと、比較用のネットを木造２階建ての低層住宅用ネットとして実用に供したところ、実施例のものは建築期間を通じて破損することなく十分な強度が確認されたが、針葉樹を主成分としない比較例１のネットは木片の落下によりネットが破損し、実用上支障を来すものであった。また、実施例１〜３に於いて使用済のネットを土中に埋没放置した状況を観察した結果、数年で原型を保てない程に土中に分散していることを確認した。
【００２４】
【発明の効果】
以上で説明したように、本発明の建築工事用ネットは、従来のネットと異なり、紙を原材料としているので、廃棄処理にあたっては焼却しても有害物質は発生しない。土中に埋設されることにより容易にバクテリアで分解するので、その廃棄処理の際に土壌中への同化性に優れる。従って生態環境的にも（エコロジー的にも）利点がある。又、網目を構成する縦ひもと横ひも、あるいは斜めひもの太さ、物理強度、編み間隔を調節することにより、その編み目の空隙を自由に設定することができる。従って、例えば、建築工事等で空隙率の大きいメッシュの空隙を必要とする場合はそのネットの形態は実施例１、２に記載のものを選択すればよく、用途に応じた空隙率のネットを本発明は提供することができる。また、素材が木材パルプから構成されているので、着色は自由であり、しかも、図示のような特殊な紙ひもから構成されているので、強度も強く、反復しての使用にも耐えるので、応用範囲は広いものを提供することができる。
【図面の簡単な説明】
【図１】本発明のネットを構成する貫通型の無結節網の平面図
【図２】本発明のネットを構成する千鳥型の無結節網の平面図
【図３】本発明のネットを構成する亀甲型の無結節網の平面図
【図４】本発明のネットを構成するラッセル網の平面図
【図５】本発明のネットを構成する普通もじ網の平面図
【図６】本発明のネットを構成する改良もじ網の平面図
【図７】本発明のネットを構成する織網からなる無結節網の平面図
【図１】
2004183417.tif 000003
【図２】
2004183417.tif 000004
【図３】
2004183417.tif 000005
【図４】
2004183417.tif 000006
【図５】
2004183417.tif 000007
【図６】
2004183417.tif 000008
【図７】
2004183417.tif 000009